(57)【要約】【課題】発光効率が高くかつ容易に製造可能であり、さらには、発光効率を高くして高輝度とすることにより、表示装置の画素の他、照明器具の発光素子としても用いることが可能な有機ＥＬ素子を提供する。【解決手段】透明基板１上に、有機発光層４を透明電極３及び背面電極５にて挟持してなる発光素子６を備え、この透明基板１の表面の微細な凹凸面１ａ上に、この凹凸面１ａを充填して平坦化する高屈折率層２を設け、この高屈折率層２は、平均分散粒子径が７ｎｍ以上かつ１００ｎｍ以下、屈折率が１．８以上の高屈折率微粒子と、バインダー成分とを含有し、この高屈折率微粒子の質量（ＭＨ）と、高屈折率微粒子の質量（ＭＨ）とバインダー成分の質量（ＭＢ）との和（ＭＨ＋ＭＢ）との比（ＭＨ／（ＭＨ＋ＭＢ））は、０．５０以上かつ０．９９以下である。【選択図】図１
2010129184.tif 000002
【特許請求の範囲】
【請求項１】
透明基板上に、有機発光層を一対の電極にて挟持してなる発光素子を備えた有機ＥＬ素子において、
前記透明基板の表面を微細な凹凸を有する凹凸面とするとともに、この凹凸面上に、この凹凸面に充填されて該凹凸面を平坦化する高屈折率層を設け、
この高屈折率層は、平均分散粒子径が７ｎｍ以上かつ１００ｎｍ以下、かつ屈折率が１．８以上の高屈折率微粒子と、バインダー成分とを含有し、
前記高屈折率微粒子の質量（ＭＨ）と、この高屈折率微粒子の質量（ＭＨ）と前記バインダー成分の質量（ＭＢ）との和（ＭＨ＋ＭＢ）との比（ＭＨ／（ＭＨ＋ＭＢ））は、０．５０以上かつ０．９９以下であることを特徴とする有機ＥＬ素子。
【請求項２】
透明基板上に、有機発光層を一対の電極にて挟持してなる発光素子を備えた有機ＥＬ素子において、
前記透明基板の表面に、微細な凹凸を有する凹凸面を備えた低屈折率層を設け、この低屈折率層上に、前記凹凸面に充填されて該凹凸面を平坦化する高屈折率層を設け、
この高屈折率層は、平均分散粒子径が７ｎｍ以上かつ１００ｎｍ以下、かつ屈折率が１．８以上の高屈折率微粒子と、バインダー成分とを含有し、
前記高屈折率微粒子の質量（ＭＨ）と、この高屈折率微粒子の質量（ＭＨ）と前記バインダー成分の質量（ＭＢ）との和（ＭＨ＋ＭＢ）との比（ＭＨ／（ＭＨ＋ＭＢ））は、０．５０以上かつ０．９９以下であることを特徴とする有機ＥＬ素子。
【請求項３】
前記高屈折率層は、前記高屈折率微粒子と前記バインダー成分と分散媒とを含有する塗料を塗布することにより形成され、
前記塗料中の前記高屈折率微粒子の平均分散粒子径は７ｎｍ以上かつ１００ｎｍ以下であり、
前記塗料中の前記高屈折率微粒子の質量（ＭＨ）と、この高屈折率微粒子の質量（ＭＨ）と前記バインダー成分の質量（ＭＢ）との和（ＭＨ＋ＭＢ）との比（ＭＨ／（ＭＨ＋ＭＢ））は、０．５０以上かつ０．９９以下であることを特徴とする請求項１または２記載の有機ＥＬ素子。
【請求項４】
前記高屈折率微粒子は、ジルコニアまたはチタニアであることを特徴とする請求項１、２または３記載の有機ＥＬ素子。
【請求項５】
前記高屈折率微粒子は、その表面がシリコン化合物を含む表面修飾剤にて被覆されていることを特徴とする請求項１ないし４のいずれか１項記載の有機ＥＬ素子。
【発明の詳細な説明】
【技術分野】
【０００１】
本発明は、発光効率が高く、照明装置の発光源としても利用することができる有機ＥＬ素子に関するものである。
【背景技術】
【０００２】
近年、自己発光機能を有しかつ消費電力が小さい発光素子として、有機エレクトロルミネセンス（electro luminecence:ＥＬ)素子が注目されている。
この有機ＥＬ素子は、透明基板上に、有機発光層を一対の電極にて挟持した発光素子を備えたもので、固体素子であることから、従来の白熱電球や蛍光灯等の照明器具と比べて寿命が長くかつ耐衝撃性に優れており、しかも取り扱いが容易であるという特徴を有するために、フラットパネルディスプレイ（ＦＰＤ）の表示面を構成する画素の他、様々な照明装置の発光素子としての利用等、今後幅広い用途が期待される素子である。
【０００３】
しかしながら、従来の有機ＥＬ素子においては、有機発光層から放射された光の取り出し効率が２０％を超えることが難しいという問題点があった。
その理由は、有機発光層から放射された光が透明電極や透明基板を透過して外部に取り出される際に、透明電極と透明基板との界面や透明基板と外部の空気との界面にて反射してしまい、その光強度が８０％程度も減衰してしまうからである。
この問題点を解決するためには、反射の原因となる電極と透明基板との界面や透明基板と外部の空気との界面に、可視光線の波長以下の微細かつ周期的な凹凸構造を設けることが効果的であり、これまでにも様々な構造の有機ＥＬ素子が提案されている。
【０００４】
例えば、屈折率差の大きい（界面における反射が大きい）透明電極と透明基板の間に微細な凹凸構造を設け、この凹凸構造の屈折率を、凸部にあたる透明基板側を透明基板自体の屈折率と同一とし、凹部にあたる透明電極側を透明電極の屈折率と近似させた構造の有機ＥＬ素子が提案されている（特許文献１）。
この有機ＥＬ素子では、有機発光層から放射された光が透明電極、凹凸構造を順次透過し、最後に透明基板を透過して空気中に放射される際に、透明電極から透明基板へ至るまでの屈折率変化が見かけ上連続的な変化となるために、界面における反射も低減されたものとなっており、光の取り出し効率の改善が図られている。
【特許文献１】特開２００７−２８７４８６号公報
【発明の開示】
【発明が解決しようとする課題】
【０００５】
しかしながら、従来の凹凸構造を有する有機ＥＬ素子においても、やはり、放射される光の強度の減衰をさらに小さくすることが求められているが、さらなる発光効率の向上が難しいという問題点があった。
従来の凹凸構造では、基板側の凸部についてはエッチング法等を利用して透明基板自体を加工する、あるいはナノインプリント法等を用いて透明基板上に透明基板と同等の屈折率を有する材料を用いてパターンを形成することにより作製することができる。
一方、凹部にあたる透明電極側は、透明電極として一般に屈折率が１．９から２．１のスズ添加酸化インジウム（Indium Tin Oxide：ＩＴＯ）が用いられるために、凹部を構成する層についてはＩＴＯの屈折率に近似させた１．７以上かつ２．１以下の高屈折率に調整する必要がある。しかしながら、この凹部を構成する層を高屈折率に調整するためには、この高屈折率層を形成するための材料の選択及び高屈折率層の作製工程に限定要素が多く、作製が困難であるという問題点があった。
【０００６】
本発明は、上記の課題を解決するためになされたものであって、有機ＥＬ素子の反射の原因となる電極と透明基板との界面に微細な凹凸を有する凹凸面を形成する場合に、この凹凸面の凹部を形成する高屈折率層が、平均分散粒子径が７ｎｍ以上かつ１００ｎｍ以下、かつ屈折率が１．８以上の高屈折率微粒子を含むことにより、発光効率が高くかつ容易に製造可能な有機ＥＬ素子を提供することを目的とする。さらには、発光効率を高くして高輝度とすることにより、表示装置の画素としての用途だけではなく、照明器具の発光素子としても用いることが可能な有機ＥＬ素子を提供することを目的とする。
【課題を解決するための手段】
【０００７】
本発明者等は、上記の課題を解決するために鋭意検討を重ねた結果、有機ＥＬ素子の電極と透明基板との界面に微細な凹凸を有する凹凸面を形成する場合に、高屈折率微粒子とバインダー成分を用いて形成した高屈折率層における高屈折率微粒子の屈折率と粒子径、及び高屈折率微粒子とバインダー成分との質量比を調整することにより、凹凸面の凹部を形成する高屈折率層の屈折率を必要とされる屈折率に容易に制御することができ、かつ製造が容易であることを見出し、本発明を完成するに至った。
【０００８】
すなわち、本発明の有機ＥＬ素子は、透明基板上に、有機発光層を一対の電極にて挟持してなる発光素子を備えた有機ＥＬ素子において、前記透明基板の表面を微細な凹凸を有する凹凸面とするとともに、この凹凸面上に、この凹凸面に充填されて該凹凸面を平坦化する高屈折率層を設け、この高屈折率層は、平均分散粒子径が７ｎｍ以上かつ１００ｎｍ以下、かつ屈折率が１．８以上の高屈折率微粒子と、バインダー成分とを含有し、前記高屈折率微粒子の質量（ＭＨ）と、この高屈折率微粒子の質量（ＭＨ）と前記バインダー成分の質量（ＭＢ）との和（ＭＨ＋ＭＢ）との比（ＭＨ／（ＭＨ＋ＭＢ））は、０．５０以上かつ０．９９以下であることを特徴とする。
【０００９】
本発明の他の有機ＥＬ素子は、透明基板上に、有機発光層を一対の電極にて挟持してなる発光素子を備えた有機ＥＬ素子において、前記透明基板の表面に、微細な凹凸を有する凹凸面を備えた低屈折率層を設け、この低屈折率層上に、前記凹凸面に充填されて該凹凸面を平坦化する高屈折率層を設け、この高屈折率層は、平均分散粒子径が７ｎｍ以上かつ１００ｎｍ以下、かつ屈折率が１．８以上の高屈折率微粒子と、バインダー成分とを含有し、前記高屈折率微粒子の質量（ＭＨ）と、この高屈折率微粒子の質量（ＭＨ）と前記バインダー成分の質量（ＭＢ）との和（ＭＨ＋ＭＢ）との比（ＭＨ／（ＭＨ＋ＭＢ））は、０．５０以上かつ０．９９以下であることを特徴とする。
【００１０】
これらの有機ＥＬ素子では、前記高屈折率層は、前記高屈折率微粒子と前記バインダー成分と分散媒とを含有する塗料を塗布することにより形成され、前記塗料中の前記高屈折率微粒子の平均分散粒子径は７ｎｍ以上かつ１００ｎｍ以下であり、前記塗料中の前記高屈折率微粒子の質量（ＭＨ）と、この高屈折率微粒子の質量（ＭＨ）と前記バインダー成分の質量（ＭＢ）との和（ＭＨ＋ＭＢ）との比（ＭＨ／（ＭＨ＋ＭＢ））は、０．５０以上かつ０．９９以下であることが好ましい。
前記高屈折率微粒子は、ジルコニアまたはチタニアであることが好ましい。
前記高屈折率微粒子は、その表面がシリコン化合物を含む表面修飾剤にて被覆されていることが好ましい。
【発明の効果】
【００１１】
本発明の有機ＥＬ素子によれば、透明基板の表面を微細な凹凸を有する凹凸面とするとともに、この凹凸面上に、この凹凸面に充填されて該凹凸面を平坦化する高屈折率層を設け、この高屈折率層を、平均分散粒子径が７ｎｍ以上かつ１００ｎｍ以下、かつ屈折率が１．８以上の高屈折率微粒子と、バインダー成分とを含有したものとし、この高屈折率微粒子の質量（ＭＨ）と、この高屈折率微粒子の質量（ＭＨ）とバインダー成分の質量（ＭＢ）との和（ＭＨ＋ＭＢ）との比（ＭＨ／（ＭＨ＋ＭＢ））を０．５０以上かつ０．９９以下としたので、有機発光層から放射される光の透明基板と高屈折率層との界面における反射光を低減することができ、発光効率を向上させることができ、しかも製造が容易である。
また、発光効率が高くかつ高輝度であるから、表示装置の画素としての用途だけではなく、照明器具の発光素子としても用いることができる。
【００１２】
本発明の他の有機ＥＬ素子によれば、透明基板の表面に、微細な凹凸を有する凹凸面を備えた低屈折率層を設け、この低屈折率層上に、この凹凸面に充填されて該凹凸面を平坦化する高屈折率層を設け、この高屈折率層を、平均分散粒子径が７ｎｍ以上かつ１００ｎｍ以下、かつ屈折率が１．８以上の高屈折率微粒子と、バインダー成分とを含有したものとし、この高屈折率微粒子の質量（ＭＨ）と、この高屈折率微粒子の質量（ＭＨ）とバインダー成分の質量（ＭＢ）との和（ＭＨ＋ＭＢ）との比（ＭＨ／（ＭＨ＋ＭＢ））を０．５０以上かつ０．９９以下としたので、有機発光層から放射される光の透明基板と高屈折率層との界面における反射光を低減することができ、発光効率を向上させることができ、しかも製造が容易である。
また、発光効率が高くかつ高輝度であるから、表示装置の画素としての用途だけではなく、照明器具の発光素子としても用いることができる。
【発明を実施するための最良の形態】
【００１３】
本発明の有機ＥＬ素子を実施するための最良の形態について説明する。
なお、この形態は、発明の趣旨をより良く理解させるために具体的に説明するものであり、特に指定のない限り、本発明を限定するものではない。
【００１４】
「第１の実施形態」
図１は、本発明の第１の実施形態の有機ＥＬ素子を示す断面図であり、図において、１は表面がサンドブラスト法、エッチング法等により加工されて微細な凹凸を有する凹凸面１ａとされたガラス等からなる透明基板、２は透明基板１の凹凸面１ａに充填され該凹凸面１ａを平坦化する高屈折率層、３は高屈折率層２の平坦な表面２ａ上に形成されＩＴＯ等の透明電極材料からなる透明電極、４は透明電極３上に形成され正孔輸送層、発光層、電子輸送層等の多層構造からなる有機発光層、５は有機発光層４上に形成され金属アルミニウム等の電極材料からなる背面電極であり、有機発光層４を透明電極３及び背面電極５にて挟持することにより発光素子６が構成されている。
【００１５】
透明基板１の凹凸面１ａは、有機発光層４から放射された光を透過する際に、屈折率差の大きい高屈折率層２と透明基板１との界面における光の反射を防止するためのもので、その断面形状は、楔型状または鋸歯状が好ましく、この凹凸面１ａの寸法、すなわち山と山との間隔（ピッチ）は有機発光層４から放射される光の波長以下が好ましい。なお、反射防止作用については後述する。
【００１６】
高屈折率層２は、透明電極３との界面における光の反射を低減するために、その屈折率を透明電極３の屈折率に近似させたもので、例えば、透明電極３がＩＴＯからなる場合、その屈折率は１．７以上かつ２．１以下が好ましい。
その理由は、ＩＴＯの屈折率が１．９から２．１の範囲であることから、高屈折率層２の屈折率を上記範囲内とすることにより、透明電極３と高屈折率層２との界面における反射を防止することができるからである。
【００１７】
この高屈折率層２は、高屈折率微粒子とバインダー成分とを含有しており、この高屈折率微粒子の平均分散粒子径は７ｎｍ以上かつ１００ｎｍ以下が好ましく、より好ましくは１０ｎｍ以上かつ５０ｎｍ以下である。
ここで、平均分散粒子径が７ｎｍ未満では、微粒子の比表面積が大きくなり過ぎて表面活性が大きくなり、その結果、分散媒中に分散させた場合に凝集し易くなるからである。特に、この高屈折率微粒子の表面をシリコン化合物を含む表面修飾剤にて被覆した場合に、必要となる表面修飾剤の量が必然的に多くなり、しかも表面修飾剤の屈折率が高屈折率微粒子の屈折率と比べて低く、表面処理した高屈折微粒子の屈折率が低下し、必要とする高屈折率が得られなくなるからである。
【００１８】
また、この高屈折率微粒子の平均分散粒子径が１００ｎｍを越えると、光の散乱が生じたり、透明基板１の凹凸面１ａ上に高屈折率層２を形成した場合に、凹凸面１ａの微細な凹凸の間隙を埋めることができなくなったり、あるいは高屈折率層２と透明電極３との間の密着性が低下する等の問題が生じるので好ましくない。
【００１９】
この高屈折率微粒子の屈折率は１．８以上が必要であり、好ましくは２．０以上である。
上述したように、高屈折率層２の屈折率は、透明電極３がＩＴＯの場合１．７以上が望ましいが、この高屈折率層２に含まれるバインダー成分が、例えばシリケート系材料（屈折率１．４５〜１．４６程度）のように比較的低屈折率であることから、高屈折率層２の屈折率を１．７以上に維持するためには、含有する高屈折率微粒子の屈折率を１．８以上とし、高屈折率層２の屈折率低下を防ぐ必要があるからである。
【００２０】
この様な高屈折率微粒子としては、ジルコニア（屈折率２．０５〜２．４）、チタニア（屈折率２．３〜２．７）、チタン酸カリウム（屈折率２．６８）、チタン酸バリウム（屈折率２．３〜２．５）、酸化亜鉛（屈折率２．０１〜２．０３）の群から選択される１種のみを単体で、または２種以上を混合して用いることができる。
この様な高屈折率微粒子の中でも特に、ジルコニアまたはチタニアが好適に用いられる。ジルコニア、チタニアは、共に、屈折率が２．０以上と極めて高い金属酸化物であり、物質としての化学的安定性が高く、可視光線の帯域においても光の吸収が無く、粒径が小さいものが得られるので好ましい。
【００２１】
この高屈折率微粒子は、その表面がシリコン化合物を含む表面修飾剤、特に有機シリコン化合物の表面修飾剤にて被覆されていることが好ましい。
この高屈折率微粒子の表面をシリコン化合物を含む表面修飾剤にて被覆することにより、後述の塗料において、表面被覆された高屈折率微粒子と、バインダー成分のアルコキシドモノマーやオリゴマー、あるいは、これらアルコキシドを原料としてこれを加水分解させた生成物等との相溶性が高まり、結果として、この高屈折率微粒子とバインダー成分との間で、良好な分散特性が得られるからである。
【００２２】
この有機シリコン化合物としては、メチルトリメトキシシラン、メチルトリエトキシシラン、フェニルトリエトキシシランメチルメトキシシラン、ｎ−プロピルトリメトキシシラン、ｎ−ブチルトリエトキシシラン、ｎ−ヘキシルトリメトキシシラン、ｎ−ヘキシルトリエトキシシラン、ｎ−オクチルトリエトキシシラン、ｎ−デシルトリメトキシシラン、フェニルトリメトキシシラン、ジフェニルジメトキシシラン等のシランカップリング剤；ビニルトリメトキシシラン、ビニルトリエトキシシラン等のビニルシランカップリング剤；３−アミノプロピルトリメトキシシラン、Ｎ−２（アミノエチル）３−アミノプロピルメチルジメトキシシラン等のアミノシランカップリング剤；３−アクリロキシプロピルトリメトキシシラン等のアクリロキシシランカップリング剤；３−メタクリロキシプロピルトリメトキシシラン等のメタクロキシシランカップリング剤；３−メルカプトプロピルトリメトキシシラン、３−メルカプトプロピルトリエトキシシラン等のメルカプトシランカップリング剤；等のシリコーンカップリング剤、あるいは、ジメチルシリコーンオイル、メチルハイドロジェンシリコーンオイル、エポキシ変性シリコーンオイル、カルボキシル変性シリコーンオイル、ポリエーテル変性シリコーンオイル、アミノ変性シリコーンオイル等のシリコーンオイルが挙げられ、特に好ましくは、上記のシリコーンオイルである。
【００２３】
また、バインダー成分としては、上記の高屈折率微粒子の付着強度及び微粒子間の空隙を埋めることができ、さらには耐熱性を備え、透明性を損なわないものであればよく、特に限定はされないが、例えば、酸化ケイ素系、酸化ジルコニウム系、酸化チタン系等の金属酸化物や無機酸化物、あるいはこれらの重合物が挙げられる。
中でも酸化ケイ素系の重合物（Ｓｉ−Ｏ−Ｓｉ結合の骨格を有するもの：シリケート系材料）は、重合度、すなわち分子量や、Ｓｉ−Ｏ骨格の末端や中間においてＳｉに結合し、Ｓｉ−Ｏ骨格形成には関与していない基である官能基の量等を制御し易く、容易に用いることができるので好適である。
【００２４】
この高屈折率層２における高屈折率微粒子の質量（ＭＨ）と、この高屈折率微粒子の質量（ＭＨ）とバインダー成分の質量（ＭＢ）との和（ＭＨ＋ＭＢ）との比（ＭＨ／（ＭＨ＋ＭＢ））は、０．５０以上かつ０．９９以下が好ましく、より好ましくは０．７０以上かつ０．９５以下である。
ここで、比（ＭＨ／（ＭＨ＋ＭＢ））を０．５０以上に限定した理由は、高屈折率層２の屈折率を１．７以上に維持するためである。高屈折率層２では、高屈折率微粒子の含有比率が多いことが望ましく、高屈折率微粒子の屈折率によるところも大きいが０．７以上であればより好ましい。これは、高屈折率微粒子の含有比率が５０％未満になると、低屈折率材料であるバインダー成分の影響により十分な高屈折率が得られなくなるからである。
【００２５】
また、比（ＭＨ／（ＭＨ＋ＭＢ））を０．９９以下に限定した理由は、バインダー成分の含有比率が１％未満になると、高屈折率微粒子間の接合力が低下し、凹凸面１ａ上に該凹凸面１ａを平坦化する高屈折率層２を形成した場合に、凹凸面１ａと高屈折率層２との間で十分な密着性が得られなくなるからである。
【００２６】
この高屈折率層２は、表面をサンドブラスト法、エッチング法等により微細な凹凸を有する凹凸面１ａに加工した透明基板１を用意し、この透明基板１の凹凸面１ａに上述した高屈折率微粒子及びバインダー成分と分散媒とを含有する塗料を塗布することにより形成することができる。
【００２７】
この塗料中の高屈折率微粒子の平均分散粒子径は７ｎｍ以上かつ１００ｎｍ以下が好ましく、より好ましくは１０ｎｍ以上かつ５０ｎｍ以下である。
また、この塗料中の高屈折率微粒子の質量（ＭＨ）と、この高屈折率微粒子の質量（ＭＨ）とバインダー成分の質量（ＭＢ）との和（ＭＨ＋ＭＢ）との比（ＭＨ／（ＭＨ＋ＭＢ））は、０．５０以上かつ０．９９以下が好ましく、より好ましくは０．７０以上かつ０．９５以下である。
この高屈折率微粒子の平均分散粒子径及び比（ＭＨ／（ＭＨ＋ＭＢ））を数値限定した理由については、既に説明しているので、ここでは省略する。
【００２８】
上記のバインダー成分を用いる方法としては、これらバインダー成分の超微粒子を高屈折率微粒子とともに塗料中に分散させても良いが、バインダー成分原料としてのアルコキシドモノマーやオリゴマー、あるいは、これらアルコキシドを原料としてこれを加水分解させた生成物、例えば、一般にゾルやゲルと称されるもの等を塗料中に含有させ、塗布後に加熱処理を行ない、アルコキシドモノマーやオリゴマーを分解・重合させて酸化物系の重合物を得る方法、または、加水分解生成物を脱水・重合あるいは脱水・縮合させて酸化物系の重合物を得る方法が好適である。
【００２９】
上記の分散媒としては、高屈折率層２の製造工程において揮発性や毒性に問題がなければ良く、バインダー成分の溶解性や高屈折率微粒子の分散性の面から適宜選定することが好ましい。
上記の分散媒としては、例えば、メタノール、エタノール、１−プロパノール、２−プロパノール、ジアセトンアルコール、フルフリルアルコール、エチレングリコール、ヘキシレングリコール等のアルコール類、酢酸メチルエステル、酢酸エチルエステル等のエステル類、ジエチルエーテル、エチレングリコールモノメチルエーテル（メチルセロソルブ）、エチレングリコールモノエチルエーテル（エチルセロソルブ）、エチレングリコールモノブチルエーテル（ブチルセロソルブ）、ジエチレングリコールモノメチルエーテル、ジエチレングリコールモノエチルエーテル、ジオキサン、テトラヒドロフラン等のエーテル類、アセトン、メチルエチルケトン（ＭＥＫ）、アセチルアセトン、アセト酢酸エステル等のケトン類等が好適に用いられ、これらの溶媒のうち１種のみ、または２種以上を混合して用いることができる。
【００３０】
これらの分散媒のうち、塗料用として特に好ましいものは、エタノール、２−プロパノール等の低級アルコール類、メチルエチルケトン（ＭＥＫ）等のケトン類である。
【００３１】
この高屈折率層２の形成方法としては、透明基板１の微細な凹凸面１ａに、上述した高屈折率微粒子及びバインダー成分と分散媒とを含有する塗料を塗布し、この凹凸面１ａの微細な凹凸の間隙を充填するように高屈折率層２を形成すればよい。
塗料の塗布方法としては、スピンコート法、スプレイコート法、スリットコート法等の各種方法が挙げられるが、透明基板１の凹凸面１ａの微細な凹凸の間隙を充填するように高屈折率層２が形成されればよく、これらの方法に限定されるものではない。
また、バインダー成分を重合させ、塗布された高屈折率層を緻密化するとともに透明基板１との密着性を向上させるために、塗布後に加熱処理を行なうことが好ましい。
【００３２】
有機ＥＬ素子では、透明電極３と背面電極５との間に所定の直流電圧を印加すると、有機発光層４にイオンが注入されて再結合が起こり、この再結合により光Ｌ１が出射される。
通常の有機ＥＬ素子においては、有機発光層４から出射された光Ｌは、透明電極３を透過し透明基板１に直接入射する。透明電極は高屈折率（１．９〜２．１）のＩＴＯで形成されており、透明電極３と透明基板１（シリカ系ガラスの場合、屈折率は１．４〜１．４５程度）との屈折率差が大きいため、透明電極３と透明基板１の界面での反射光の強度が大きく、この反射光の強度を低減することが、有機ＥＬ素子の発光効率の向上に不可欠である。
【００３３】
本実施形態の有機ＥＬ素子では、有機発光層４から出射された光Ｌは、透明電極３を透過し高屈折率層２に入射する。この透明電極３と高屈折率層２との界面においては、両者の屈折率を近似させているために反射光はほとんど発生しない。
次いで、この高屈折率層２を透過した光Ｌは、凹凸面１ａから透明基板１内に入射する。
【００３４】
本実施形態の有機ＥＬ素子では、透明基板１の凹凸面１ａが楔型状または鋸歯状の形状に光の波長以下の寸法で形成されているので、光Ｌが透明基板１の凹凸面１ａ内の高屈折率層の部分を透過する場合、この部分が光Ｌに対して屈折率が連続的に変化する一体の物体として作用し、透過する光Ｌは界面を感じることがない。これにより、光Ｌが高屈折率層２と透明基板１の凹凸面１ａとの界面を透過する際には、反射光Ｒ１はほとんど発生しないこととなる。
このようにして、透明電極３と透明基板１との間の反射光Ｒ１を大幅に低減することができる。
【００３５】
透明基板１内に入射した光Ｌは、透明基板１から外方へ向かって出射する際に透明基板１と空気との界面、すなわち透明基板１の出射側の表面で反射光Ｒ２が発生するが、この反射光Ｒ２の強度は、通常の有機ＥＬ素子の透明電極と透明基板との間の反射光Ｒ１の強度と比べて弱い。
したがって、透明電極３と透明基板１との間の反射光Ｒ１を大幅に低減することにより、有機ＥＬ素子の反射光を大幅に低減することができ、有機ＥＬ素子の発光効率を大きく向上させることができる。
【００３６】
以上説明したように、本実施形態の有機ＥＬ素子によれば、透明基板１の表面を微細な凹凸を有する凹凸面１ａとするとともに、この凹凸面１ａ上に、この凹凸面１ａに充填されて凹凸面１ａを平坦化する高屈折率層２を設け、この高屈折率層２を、平均分散粒子径が７ｎｍ以上かつ１００ｎｍ以下、かつ屈折率が１．８以上の高屈折率微粒子と、バインダー成分とを含有したものとし、この高屈折率微粒子の質量（ＭＨ）と、この高屈折率微粒子の質量（ＭＨ）とバインダー成分の質量（ＭＢ）との和（ＭＨ＋ＭＢ）との比（ＭＨ／（ＭＨ＋ＭＢ））を０．５０以上かつ０．９９以下としたので、有機発光層４から放射される光Ｌの透明基板１と高屈折率層２との界面における反射光Ｒ１の強度を低減することができ、有機ＥＬ素子の発光効率を向上させることができる。
【００３７】
しかも、透明基板１の微細な凹凸面１ａに高屈折率微粒子及びバインダー成分と分散媒とを含有する塗料を塗布すればよいので、製造が容易である。
また、発光効率が高くかつ高輝度であるから、表示装置の画素としての用途だけではなく、照明器具の発光素子としても用いることができる。
【００３８】
「第２の実施形態」
図２は、本発明の第２の実施形態の有機ＥＬ素子を示す断面図であり、本実施形態の有機ＥＬ素子が第１の実施形態の有機ＥＬ素子と異なる点は、第１の実施形態の有機ＥＬ素子では、透明基板１の表面をサンドブラスト法等により微細加工して微細な凹凸を有する凹凸面１ａとし、この凹凸面１ａ上に、凹凸面１ａに充填されて平坦化する高屈折率層２を設けたのに対し、本実施形態の有機ＥＬ素子では、ガラス等からなる平板状の透明基板１１の表面１１ａに、微細な凹凸を有する凹凸面１２ａを備えた低屈折率層１２を設け、この低屈折率層１２上に、凹凸面１２aに充填されて凹凸面１２ａを平坦化する高屈折率層１３を設けた点である。
【００３９】
低屈折率層１２は、透明基板１１と同等の材質からなるもので、屈折率が透明基板１１と近似したものである。この低屈折率層１２と透明基板１１との界面における反射光を極力低減するためには、低屈折率層１２の屈折率と透明基板１１の屈折率とが同等であることが好ましい。
【００４０】
この低屈折率層１２の凹凸面１２ａは、有機発光層４から放射された光を透過する際に、この凹凸面１２ａと高屈折率層１３との界面における光の反射を防止するためのもので、その断面形状は、楔型状または鋸歯状が好ましく、この凹凸面１２ａの寸法、すなわち山と山との間隔（ピッチ）は有機発光層４から放射される光の波長以下が好ましい。
【００４１】
この凹凸面１２ａを有する低屈折率層１２は、ガラス基板等の透明基板１１の表面１１ａに、透明基板１１と屈折率が近似した無機材料となる化合物、例えばシリコンアルコキシドやアルキルシリケート等のケイ素有機化合物の加水分解生成物であるゾル・ゲル層や、シリコンアルコキシドやアルキルシリケート等のケイ素有機化合物と分散媒とを含む塗料を塗布した塗布層を形成し、このゾル・ゲル層や未硬化の塗布層に凹凸面１２ａの形状を形成した「型（スタンパ）」を圧着して、型の形状をゾル・ゲル層や塗布層に転写する、いわゆるナノインプリント法により形成することができる。
【００４２】
また、ガラス基板等の透明基板１１の表面１１ａに、透明基板１１と屈折率が近似した無機材料となる化合物、例えばシリコンアルコキシドやアルキルシリケート等のケイ素有機化合物と分散媒とを含む塗料を塗布し、熱処理して低屈折率層１２を形成し、この低屈折率層１２の表面ををサンドブラスト法、エッチング法等により微細加工して微細な凹凸を有する凹凸面１２ａとし、この凹凸面１２ａに第１の実施形態で得られた高屈折率微粒子及びバインダー成分と分散媒とを含有する塗料を塗布することにより形成してもよい。
【００４３】
なお、透明基板１１の材質及び高屈折率層１３の材質や製造方法については、第１の実施形態の透明基板１及び高屈折率層２と全く同様であるので、説明を省略する。
【００４４】
本実施形態の有機ＥＬ素子では、有機発光層４から出射された光Ｌは、透明電極３を透過し高屈折率層１３に入射する。この透明電極３と高屈折率層１３との界面においては、両者の屈折率が近似しているために反射光はほとんど発生しない。
【００４５】
次いで、高屈折率層１３を透過した光Ｌは、凹凸面１２ａから低屈折率層１２内に入射する。
ここでは、低屈折率層１２の凹凸面１２ａが楔型状または鋸歯状の形状に光の波長以下の寸法で形成されているので、光Ｌが低屈折率層１２の凹凸面１２ａ内の高屈折率層の部分を透過する場合、この部分が光Ｌに対して屈折率が連続的に変化する一体の物体として作用し、透過する光Ｌは界面を感じることがない。これにより、光Ｌが高屈折率層１３と低屈折率層１２の凹凸面１２ａとの界面を透過する際には、反射光Ｒ１１はほとんど発生しないこととなる。
【００４６】
このようにして、透明電極３と透明基板１１との間の反射光Ｒ１１を大幅に低減することができる。
したがって、透明電極３と透明基板１１との間の反射光Ｒ１１を大幅に低減することにより、有機ＥＬ素子の反射光を大幅に低減することができ、有機ＥＬ素子の発光効率を大きく向上させることができる。
本実施形態の有機ＥＬ素子においても、第１の実施形態の有機ＥＬ素子と全く同様の作用、効果を奏することができる。
【実施例】
【００４７】
以下、実施例及び比較例により本発明を具体的に説明するが、本発明はこれらの実施例によって限定されるものではない。
【００４８】
「実施例１」
（ジルコニア微粒子の作製）
オキシ塩化ジルコニウム８水塩２６１５ｇを純水４０Ｌ（リットル）に溶解させたジルコニウム塩溶液に、２８％アンモニア水３４４ｇを純水２０Ｌに溶解させた希アンモニア水を攪拌しながら加え、ジルコニア前駆体スラリーを調整した。
次いで、このスラリーに、硫酸ナトリウム３００ｇを５Ｌの純水に溶解させた硫酸ナトリウム水溶液を攪拌しながら加え、混合物を得た。このときの硫酸ナトリウムの添加量は、上記のスラリー中のジルコニウムイオンのジルコニア換算値に対して３０質量％であった。
【００４９】
次いで、この混合物を、乾燥器を用いて、大気中、１３０℃にて２４時間、乾燥させ、固形物を得た。
次いで、この固形物を自動乳鉢により粉砕した後、電気炉を用いて、大気中、６００℃にて２時間焼成した。
次いで、この焼成物を純水中に投入し、攪拌してスラリー状とした後、遠心分離器を用いて洗浄を行い、添加した硫酸ナトリウムを十分に除去した。その後、乾燥器にて乾燥させ、ジルコニア微粒子（Ｚ−１）を作製した。
【００５０】
（ジルコニア高屈折率塗料の作製）
上記のジルコニア微粒子（Ｚ−１）３０ｇに、分散媒としてＭＥＫを６８．５ｇ、表面修飾剤としてシランカップリング剤  ＫＢＭ−３０３（信越化学（株）社製）を１．５ｇ加えて混合し、その後分散処理を行い、ジルコニア分散液（Ｚ−１）を作製した。
このジルコニア分散液（Ｚ−１）９５ｇに、バインダー成分原料として、シリカゾルのアルコール分散液 ＨＡＳ−１０（コルコート社製）を１５ｇ、溶媒としてＭＥＫを１１０ｇ加え、攪拌混合することにより、実施例１のジルコニア高屈折率塗料（Ｚ−１）を作製した。なお、バインダー成分原料であるシリカゾルは、後の加熱処理により脱水・重合してシリケート系バインダー成分となる。
【００５１】
（有機ＥＬ素子用基板の作製）
屈折率１．５０のガラス基板の表面にサンドブラスト法により凹凸面を形成し、次いで、この凹凸面を平坦化する様にジルコニア高屈折率塗料（Ｚ−１）をスリットコート法にて塗布し、次いで、大気中、４００℃にて５分焼成し、ガラス基板の凹凸面に高屈折率層が形成された有機ＥＬ素子用基板（Ｚ−１）を作製した。
【００５２】
（有機ＥＬ素子の作製）
有機ＥＬ素子用基板（Ｚ−１）の高屈折率層の表面に、ＩＴＯ膜をスパッタ法により成膜し、透明電極とした。次いで、この透明電極上に発光色が白色の有機発光層を真空蒸着法により成膜した。
次いで、この有機発光層上に金属アルミニウム膜を蒸着法により成膜して背面電極とし、有機ＥＬ素子を作製した。
以上の作製条件をまとめて、表１に示す。
【００５３】
（評価）
作製した高屈折率塗料、有機ＥＬ素子用基板及び有機ＥＬ素子それぞれの評価を、下記の方法により行った。評価結果を表１に示す。
（１）塗料中の高屈折率微粒子の平均分散粒子径
ジルコニア高屈折率塗料（Ｚ−１）をＭＥＫにて希釈し、ジルコニア微粒子の含有率を１質量％に調製した試料を作製し、この試料の粒度分布を、動的光散乱式粒径分布測定装置（Ｍａｌｖｅｒｎ社製）を用いて測定し、この測定結果から平均分散粒子径を求めた。
【００５４】
（２）高屈折率層の屈折率
屈折率１．５０のガラス基板の表面にジルコニア高屈折率塗料（Ｚ−１）をスピンコート法にて塗布し、次いで、大気中、４００℃にて５分焼成し、ガラス基板の表面に高屈折率層が形成された試料を作製した。
この試料の高屈折率層の屈折率を、多入角エリプソメーター  Ｍ―２０００Ｄ（ジェー・エー・ウーラム・ジャパン社製）を用いて測定した。
（３）有機ＥＬ素子用基板のヘイズ
有機ＥＬ素子用基板のヘイズ値を、オートマチックヘーズメーター  ＴＣ−ＨIIIＤＰ（東京電色社製）を用いて測定した。
（４）有機ＥＬ素子用基板の着色
有機ＥＬ素子用基板に形成された高屈折率層の着色の有無を目視にて評価した。ここでは、着色が認められなかったものを「○」、着色が認められたものを「×」とした。
【００５５】
（５）高屈折率層の密着性
有機ＥＬ素子用基板の高屈折率層の表面にセロハンテープを貼り、このセロハンテープを剥した際の高屈折率層の表面における剥れの有無を目視にて評価した。ここでは、剥れが認められなかったものを「○」、剥れが認められたものを「×」とした。
（６）有機ＥＬ素子の発光強度
有機ＥＬ素子の全波長の発光強度を、分光放射輝度計  ＣＳ−１０００Ａ（コニカミノルタ社製）を用いて測定した。
得られた全波長の発光強度について、後述する比較例１の有機ＥＬ素子（ガラス基板の表面に直接、透明電極、有機発光層、背面電極を順次成膜したもの）を基準として相対値化し、発光強度が１０％以上向上したものを「◎」、５％以上かつ１０％未満向上したものを「○」、５％未満しか向上しなかったものを「△」、全く向上しないか低下したものを「×」とした。
以上の評価結果をまとめて、表２に示す。
【００５６】
「実施例２」
実施例１にて作製したジルコニア分散液（Ｚ−１）８０ｇに、バインダー成分原料として、シリカゾルのアルコール分散液 ＨＡＳ−１０（コルコート社製）を６０ｇ、溶媒としてＭＥＫを８０ｇ加え、攪拌混合することにより、実施例２のジルコニア高屈折率塗料（Ｚ−２）を作製した。
このジルコニア高屈折率塗料（Ｚ−２）を用いて、実施例１に準じて有機ＥＬ素子用基板及び有機ＥＬ素子を作製し、実施例１に準じて各種の評価を行った。作製条件を表１に、評価結果を表２に示す。
【００５７】
「実施例３」
（チタニア微粒子の作製）
４塩化チタン１５４０ｇに純水４０Ｌ（リットル）をゆっくりと加え、さらに２８％アンモニア水３４４ｇを純水２０Ｌに溶解させた希アンモニア水を攪拌しながら加え、酸化チタン前駆体スラリーを調整した。
次いで、このスラリーに、硫酸ナトリウム３００ｇを５Ｌの純水に溶解させた硫酸ナトリウム水溶液を攪拌しながら加え、混合物を得た。このときの硫酸ナトリウムの添加量は、上記のスラリー中のチタンイオンの酸化チタン換算値に対して３０質量％であった。
【００５８】
次いで、この混合物を、乾燥器を用いて、大気中、１３０℃にて２４時間、乾燥させ、固形物を得た。
次いで、この固形物を自動乳鉢により粉砕した後、電気炉を用いて、大気中、６００℃にて１時間焼成した。
次いで、この焼成物を純水中に投入し、攪拌してスラリー状とした後、遠心分離器を用いて洗浄を行い、添加した硫酸ナトリウムを十分に除去した。その後、乾燥器にて乾燥させ、チタニア微粒子（Ｔ−１）を作製した。
【００５９】
（チタニア高屈折率塗料の作製）
上記のチタニア微粒子（Ｔ−１）３０ｇに、分散媒としてＭＥＫを６８．５ｇ、表面修飾剤としてシランカップリング剤  ＫＢＭ−５０３（信越化学社製）を１．５ｇ加えて混合し、その後分散処理を行い、チタニア分散液（Ｔ−１）を作製した。
このチタニア分散液（Ｔ−１）５０ｇに、バインダー成分原料として、シリカゾルのアルコール分散液 ＨＡＳ−１０（コルコート社製）を１５０ｇ、溶媒としてＭＥＫを２０ｇ加え、攪拌混合することにより、実施例３のチタニア高屈折率塗料（Ｔ−１）を作製した。
【００６０】
（有機ＥＬ素子用基板及び有機ＥＬ素子の作製ならびに評価）
このチタニア高屈折率塗料（Ｔ−１）を用いて、実施例１に準じて有機ＥＬ素子用基板及び有機ＥＬ素子を作製し、実施例１に準じて各種の評価を行った。作製条件を表１に、評価結果を表２に示す。
【００６１】
「実施例４」
実施例１にて作製したジルコニア分散液（Ｚ−１）８０ｇに、分散媒としてＭＥＫを６８．５ｇ、表面修飾剤としてプライサーフ  Ａ２１２Ｅ（第一工業製薬社製）を１．５ｇ加えて混合し、その後分散処理を行い、ジルコニア分散液（Ｚ−２）を作製した。
このジルコニア分散液（Ｚ−１）８０ｇに、バインダー成分原料として、シリカゾルのアルコール分散液 ＨＡＳ−１０（コルコート社製）を６０ｇ、溶媒としてＭＥＫを８０ｇ加え、攪拌混合することにより、実施例４のジルコニア高屈折率塗料（Ｚ−３）を作製した。
このジルコニア高屈折率塗料（Ｚ−３）を用いて、実施例１に準じて有機ＥＬ素子用基板及び有機ＥＬ素子を作製し、実施例１に準じて各種の評価を行った。作製条件を表１に、評価結果を表２に示す。
【００６２】
「実施例５」
屈折率１．５０のガラス基板の表面に、シリカゾルのアルコール分散液 ＨＡＳ−１０（コルコート社製）をスピンコート法により塗布し、乾燥させて、厚みが２μｍのシリカゲル層を形成した。次いで、このシリカゲル層にサンドブラスト法により凹凸面を形成したスタンパを押し当て、凹凸面の形状をシリカゲル層に転写した後、４００℃にて１０分間加熱処理し、低屈折率層を形成した。
この低屈折率層を形成したガラス基板を用いて、実施例１に準じて有機ＥＬ素子用基板及び有機ＥＬ素子を作製し、実施例１に準じて各種の評価を行った。作製条件を表１に、評価結果を表２に示す。
【００６３】
「比較例１」
屈折率１．５０のガラス基板そのものを有機ＥＬ素子用基板（Ｒ−１）とし、この有機ＥＬ用基板（Ｒ−１）を用いて、実施例１に準じて有機ＥＬ素子を作製し、実施例１に準じて各種の評価を行った。作製条件を表１に、評価結果を表２に示す。
【００６４】
「比較例２」
実施例１にて作製したジルコニア分散液（Ｚ−１）４０ｇに、バインダー成分原料として、シリカゾルのアルコール分散液 ＨＡＳ−１０（コルコート社製）を１８０ｇ加え、攪拌混合することにより、比較例２のジルコニア高屈折率塗料（Ｚ−４）を作製した。
このジルコニア高屈折率塗料（Ｚ−４）を用いて、実施例１に準じて有機ＥＬ素子用基板及び有機ＥＬ素子を作製し、実施例１に準じて各種の評価を行った。作製条件を表１に、評価結果を表２に示す。
【００６５】
「比較例３」
（チタニア微粒子の作製）
４塩化チタン１５４０ｇに純水４０Ｌ（リットル）をゆっくりと加え、さらに２８％アンモニア水３４４ｇを純水２０Ｌに溶解させた希アンモニア水を攪拌しながら加え、酸化チタン前駆体スラリーを調整した。
次いで、このスラリーに、硫酸ナトリウム３００ｇを５Ｌの純水に溶解させた硫酸ナトリウム水溶液を攪拌しながら加え、混合物を得た。このときの硫酸ナトリウムの添加量は、上記のスラリー中のチタンイオンの酸化チタン換算値に対して３０質量％であった。
【００６６】
次いで、この混合物を、乾燥器を用いて、大気中、１３０℃にて２４時間、乾燥させ、固形物を得た。
次いで、この固形物を自動乳鉢により粉砕した後、電気炉を用いて、大気中、８００℃にて１時間焼成した。
次いで、この焼成物を純水中に投入し、攪拌してスラリー状とした後、遠心分離器を用いて洗浄を行い、添加した硫酸ナトリウムを十分に除去した。その後、乾燥器にて乾燥させ、チタニア微粒子（Ｔ−２）を作製した。
【００６７】
（チタニア高屈折率塗料の作製）
上記のチタニア微粒子（Ｔ−２）３０ｇに、分散媒としてＭＥＫを６８．５ｇ、表面修飾剤としてシランカップリング剤  ＫＢＭ−５０３（信越化学（株）社製）を１．５ｇ加えて混合し、その後分散処理を行い、チタニア分散液（Ｔ−２）を作製した。
このチタニア分散液（Ｔ−２）５０ｇに、バインダー成分原料として、シリカゾルのアルコール分散液 ＨＡＳ−１０（コルコート社製）を１５０ｇ、溶媒としてＭＥＫを２０ｇ加え、攪拌混合することにより、比較例３のチタニア高屈折率塗料（Ｔ−２）を作製した。
【００６８】
（有機ＥＬ素子用基板及び有機ＥＬ素子の作製ならびに評価）
このチタニア高屈折率塗料（Ｔ−２）を用いて、実施例１に準じて有機ＥＬ素子用基板及び有機ＥＬ素子を作製し、実施例１に準じて各種の評価を行った。作製条件を表１に、評価結果を表２に示す。
【００６９】
「比較例４」
実施例１にて作製したジルコニア分散液（Ｚ−１）１００ｇに、ＭＥＫを４０ｇ加え、攪拌混合することにより、比較例４のジルコニア高屈折率塗料（Ｚ−５）を作製した。
このジルコニア高屈折率塗料（Ｚ−５）を用いて、実施例１に準じて有機ＥＬ素子用基板及び有機ＥＬ素子を作製し、実施例１に準じて各種の評価を行った。作製条件を表１に、評価結果を表２に示す。
【００７０】
【表１】
2010129184.tif 000003
【００７１】
【表２】
2010129184.tif 000004
【００７２】
上記の評価結果によれば、実施例１から３の透明基板は、それらの表面を微細な凹凸を有する凹凸面とするとともに、この凹凸面の微細な凹凸を充填するように高屈折率層が形成されており、この高屈折率層は、平均分散粒子径が７ｎｍ以上かつ１００ｎｍ以下、かつ屈折率が１．８以上の高屈折率微粒子と、バインダー成分とを含有し、かつ、この高屈折率微粒子の質量（ＭＨ）と、この高屈折率微粒子の質量（ＭＨ）とバインダー成分の質量（ＭＢ）との和（ＭＨ＋ＭＢ）との比（ＭＨ／（ＭＨ＋ＭＢ））が０．５０以上かつ０．９９以下となっている。
【００７３】
また、実施例５の透明基板は、その表面に微細な凹凸を有する低屈折率層を形成するとともに、低屈折率層の凹凸面の微細な凹凸を充填するように高屈折率層が形成されており、この高屈折率層は、平均分散粒子径が７ｎｍ以上かつ１００ｎｍ以下、かつ屈折率が１．８以上の高屈折率微粒子と、バインダー成分とを含有し、かつ、この高屈折率微粒子の質量（ＭＨ）と、この高屈折率微粒子の質量（ＭＨ）とバインダー成分の質量（ＭＢ）との和（ＭＨ＋ＭＢ）との比（ＭＨ／（ＭＨ＋ＭＢ））が０．５０以上かつ０．９９以下となっている。
【００７４】
したがって、実施例１から３及び実施例５は、有機ＥＬ素子用基板としての特性に優れるとともに、この基板を用いて作製された有機ＥＬ素子は、基準となる比較例１の有機ＥＬ素子と比べて、５％〜１０％以上の発光強度の増加が認められ、良好な特性を示している。
また、実施例４の透明基板は、実施例１から３の透明基板と同様、発光強度の増加が認められたが、表面修飾剤として有機系のプライサーフ  Ａ２１２Ｅを用いたために、高屈折率層に多少の着色が認められた。
【００７５】
一方、比較例２においては、高屈折率層中のバインダー成分の量が多すぎるために、この高屈折率層の屈折率が低下しており、反射光の発生を防止する機能が十分ではなかった。したがって、反射光の光量が多く、十分な発光強度の増加を得ることができなかった。
また、比較例３においては、高屈折率微粒子の平均分散粒子径が大きすぎたために、ヘイズ値が上昇し、十分な発光強度の増加を得ることができなかった。
また、比較例４においては、高屈折率層がバインダー成分を含有していなかったために、良好な高屈折率層を形成することができず、したがって、この高屈折率層の上に有機ＥＬ素子を形成することが難しかった。
【図面の簡単な説明】
【００７６】
【図１】本発明の第１の実施形態の有機ＥＬ素子を示す断面図である。
【図２】本発明の第２の実施形態の有機ＥＬ素子を示す断面図である。
【符号の説明】
【００７７】
１  透明基板
１ａ  凹凸面
２  高屈折率層
２ａ  表面
３  透明電極
４  有機発光層
５  背面電極
６  発光素子
１１  透明基板
１１ａ  表面
１２  低屈折率層
１２ａ  凹凸面
１３  高屈折率層
Ｌ  光
Ｒ１、Ｒ２  反射光
【図１】
2010129184.tif 000005
【図２】
2010129184.tif 000006